КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы для изготовления облицовочной плитки.
Известна керамическая масса, содержащая, мас. %: каолин 50,0-67,0; бентонит 3,0-5,0; волластонит 20,0-30,0; тальк 10,0-15,0 [1].
Задача изобретения состоит в повышении прочности изделий, полученных из керамической массы.
Технический результат достигается тем, что керамическая масса для изготовления облицовочной плитки, включающая каолин, бентонит, волластонит и тальк, дополнительно содержит фосфогипс и бой асбестоцементных изделий, при следующем соотношении компонентов, мас. %: каолин 52,0-62,0; бентонит 6,0-8,0; волластонит 20,0-30,0; тальк 4,0-7,0; фосфогипс 2,0-3,0; бой асбестоцементных изделий 2,0-4,0.
В таблице приведены составы керамической массы для изготовления облицовочной плитки.
В составе керамической массы быть использованы качественные каолины и бентониты любых месторождений. Может быть использован бой любых асбестоцементных изделий (обрезки труб, шифер и др.).
Компоненты дозируют в требуемых количествах и размалывают (до прохождения через сетку №0,14) по отдельности сухим способом. Размолотые компоненты смешивают, массу увлажняют до 9-12%. Из этой массы прессуют плитки, которые обжигают при температуре ~1200°C. На поверхность обожженных плиток наносят (полив, напыление) слой глазурной суспензии и вторично обжигают при температуре ~900°C.
Источник информации
1. SU 622790, C04B 33/00, 1978.